(57)【要約】アノード電極；カソード電極；およびポリマー電解質膜を含む膜電極アセンブリであって、カソードが、第１の貴金属触媒組成物と、第１のイオノマーおよび第２のイオノマーを含む第１のイオノマー組成物とを含む、第１のカソード触媒副層と；第２の貴金属触媒組成物と、第３のイオノマーを含む第２のイオノマー組成物とを含む、第２のカソード触媒副層とを含み；第１のイオノマーは、化学構造および当量のうち少なくとも１つが第２のイオノマーと異なる、膜電極アセンブリ。
2019530961.tif 000002
【特許請求の範囲】
【請求項１】
アノードガス拡散層およびアノード触媒層を含むアノード電極と、
カソードガス拡散層およびカソード触媒層を含むカソード電極と、
前記アノード触媒層と前記カソード触媒層との間に介在するポリマー電解質膜と
を含む膜電極アセンブリであって、
前記カソード触媒層が、
前記ポリマー電解質膜に隣接する第１のカソード触媒副層であって、前記第１のカソード触媒副層が第１の貴金属触媒組成物と、第１のイオノマーおよび第２のイオノマーを含む第１のイオノマー組成物とを含む、第１のカソード触媒副層、および
前記カソードガス拡散層に隣接する第２のカソード触媒副層であって、前記第２のカソード触媒副層が第２の貴金属触媒組成物と、第３のイオノマーを含む第２のイオノマー組成物とを含む、第２のカソード触媒副層
を含み、
前記第１のイオノマーは、化学構造および当量のうち少なくとも１つが前記第２のイオノマーと異なる、膜電極アセンブリ。
【請求項２】
前記第１のイオノマーが、下記の化学構造
【化４】
2019530961.tif 000010
を有する、請求項１に記載の膜電極アセンブリ。
【請求項３】
前記第２のイオノマーが、下記の化学構造
【化５】
2019530961.tif 000011
を有する、請求項２に記載の膜電極アセンブリ。
【請求項４】
前記第１のイオノマーが、前記第２のイオノマーよりも低い当量を有する、請求項１に記載の膜電極アセンブリ。
【請求項５】
前記第１のイオノマーの当量が、前記第２のイオノマーの当量よりも約１００超の差で低い、請求項１に記載の膜電極アセンブリ。
【請求項６】
前記第１のイオノマーが約９００ＥＷ未満の当量を有し、前記第２のイオノマーが約９００ＥＷに等しいまたはそれよりも大きい当量を有する、請求項１に記載の膜電極アセンブリ。
【請求項７】
前記第１のイオノマーは、化学構造および当量の両方が前記第２のイオノマーと異なる、請求項１に記載の膜電極アセンブリ。
【請求項８】
前記第１の貴金属触媒組成物と前記第２の貴金属触媒組成物が異なる、請求項１に記載の膜電極アセンブリ。
【請求項９】
前記第１および第２のイオノマーのうち少なくとも１つがパーフルオロ化されている、請求項１に記載の膜電極アセンブリ。
【請求項１０】
前記第１のカソード触媒副層が、約３０重量％から約８０重量％の前記第１のイオノマー組成物を含む、請求項１に記載の膜電極アセンブリ。
【請求項１１】
前記第１および第２の貴金属触媒組成物のうち少なくとも１つが、白金、金、ルテニウム、イリジウム、およびパラジウム、ならびにこれらの合金、固溶体、および金属間化合物からなる群から選択される少なくとも１種の貴金属触媒を含む、請求項１に記載の膜電極アセンブリ。
【請求項１２】
前記少なくとも１種の貴金属触媒が、触媒担体上に担持される、請求項１１に記載の膜電極アセンブリ。
【請求項１３】
前記第１の貴触媒組成物が、第１の触媒および第２の触媒を含み、前記第１の触媒と前記第２の触媒が異なる、請求項１１に記載の膜電極アセンブリ。
【請求項１４】
請求項１に記載の膜電極アセンブリを含む、燃料電池。
【発明の詳細な説明】
【技術分野】
【０００１】
背景
開示の分野
本開示は、電気化学燃料電池用の触媒層に関し、詳細には、電気化学燃料電池用の膜電極アセンブリのカソード触媒層に関する。
【背景技術】
【０００２】
関連技術の説明
電気化学燃料電池は、燃料および酸化剤を電気に変換する。固体ポリマー電気化学燃料電池は、一般に、２つの電極の間に配置された固体ポリマー電解質膜を含む膜電極アセンブリを用いる。膜電極アセンブリを、典型的には２つの導電性フローフィールドプレートの間に介在させて、燃料電池を形成する。これらのフローフィールドプレートは、集電体として機能し、電極への支持を提供し、反応物および生成物のための通路を提供する。そのようなフローフィールドプレートは、燃料および酸化剤反応物流体の流れをそれぞれ、膜電極アセンブリの各々のアノードおよびカソードに向け、かつ過剰な反応物流体および反応生成物を除去するための、流体流チャネルを典型的には含む。動作中、電極は、外部回路を通して電極間に電子を伝導させるために、電気的に接続される。典型的には、所望の電力出力を有する燃料電池積層体が形成されるように、いくつかの燃料電池が直列に電気的に接続される。
【０００３】
アノードおよびカソードは各々、アノード触媒およびカソード触媒の層をそれぞれ含有する。触媒は、金属、合金、または担持された金属／合金触媒、例えばカーボンブラック上に担持された白金であってもよい。触媒層は、例えばＮＡＦＩＯＮ（登録商標）（Ｅ．  Ｉ．  ｄｕ  Ｐｏｎｔ  ｄｅ  Ｎｅｍｏｕｒｓ  ａｎｄ  Ｃｏ．により提供される）などのイオン伝導性材料、および／または、例えばポリテトラフルオロエチレン（ＰＴＦＥ）などのバインダを含有していてもよい。各電極は、反応物分布および／または機械的支持のための、例えば炭素繊維紙または炭素布などの導電性多孔質基材をさらに含む。多孔質基材の厚さは、典型的には約５０から約２５０ミクロンに及ぶ。任意選択で、電極は、触媒層と基材との間に配置された多孔質副層を含んでいてもよい。副層は、通常、例えば炭素粒子などの導電性粒子と、任意選択で、例えば気体拡散および水分管理などのその性質を変化させる撥水性材料とを含有する。触媒は、膜上に被覆されて触媒被覆膜（ＣＣＭ）を形成してもよく、副層もしくは基材上に被覆されて電極を形成してもよい。
【０００４】
触媒は、典型的に使用される貴金属に起因して、燃料電池において最も高価な構成要素の１つである。そのような貴金属には、アノードとカソードとで異なる好ましい反応を強化しかつ望まない副反応を軽減するように、例えばルテニウム、イリジウム、コバルト、ニッケル、モリブデン、パラジウム、鉄、スズ、チタン、マンガン、セリウム、クロム、銅、およびタングステンなどの他の金属と混合されるまたは合金化されることの多い、白金および金が含まれる。触媒は、必要とされる触媒の荷重が低減されるように、ならびに触媒層内での電子伝導性が改善されるように、触媒担体上に担持されてもよい。例えば炭素および黒鉛などの追加の電子伝導体を触媒層に使用して、導電性をさらに改善してもよい。
【０００５】
水素ガス燃料電池内でのアノードおよびカソードの半電池反応は、下記の反応式で示される。
【化１】
2019530961.tif 000003
【０００６】
アノード上で、主な機能は水素燃料を酸化してプロトンおよび電子を形成することである。燃料源に応じて、アノード触媒は不純物に耐える必要がある場合がある。例えば、アノード触媒の一酸化炭素被毒は、改質油ベースの燃料で動作するときに生ずることが多い。一酸化炭素被毒を軽減するには、例えば白金−ルテニウムなどの白金合金触媒がアノード上では好ましい。
【０００７】
カソード上で、主な機能は、酸素を還元し水を形成することである。この反応は、アノード反応よりも本質的に非常に遅く、したがってカソード触媒荷重は、アノード触媒荷重よりも典型的には大きい。カソード半電池反応を強化する１つの方法は、触媒層の電気化学活性および触媒利用を改善し、それによって、電子およびプロトン抵抗ならびに物質輸送に関する電圧損失を減少させることである。別の例では、米国特許公開第２０１７／０１４１４０６号に開示されるように、２層カソード触媒層設計が、性能および耐久性の両方の改善をもたらし得る。
【０００８】
触媒層では、電気化学反応を実施するのに、触媒、反応物、および電解質（または膜）が交わる３相境界が必要であることが、当技術分野では周知である。例えば、従来のポリマー電解質燃料電池のカソード上で酸素還元反応を実施するために、プロトンは、プロトン伝導体を通して膜から触媒に伝導される必要があり、電子は、触媒から集電体に伝導する必要があり、酸素および生成物水は、触媒層およびガスチャネルに移動しかつそこから移動できる必要がある。
【０００９】
触媒層で使用されるプロトン伝導体は、典型的には、膜内のイオノマーと同じでも異なっていてもよいイオノマーである。当技術分野では、様々な組成および当量（ＥＷ）の多くの異なるイオノマーが存在する。典型的には、より低いＥＷのイオノマーは、低い相対湿度で好ましく、より高いＥＷのイオノマーは、高い相対湿度で好ましい。
【００１０】
膜内のイオノマーを特徴付けるために、多くの研究が行われてきた。最も一般的に使用されるイオノマーは、例えば、化学分解に対するその比較的高い耐性ならびに湿潤動作条件下でのその比較的高いプロトン伝導性により、特に低温から中程度の温度での用途に向けたＮａｆｉｏｎ（登録商標）（ＤｕＰｏｎｔ）などのパーフルオロスルホン酸（ＰＦＳＡ）イオノマーである。しかし、水和レベルに対するそのプロトン伝導依存性によって、Ｎａｆｉｏｎ（登録商標）は、低い相対湿度条件でも、より乾燥した条件でも、比較的高い温度（摂氏１００度を超える）でもの動作に不適切である。
【００１１】
一部の用途、特に自動車では、高いまたは低い温度および／または相対湿度であるか否かにかかわらず、広範な動作条件下で性能が維持される必要がある。異なる性質および化学構造を有するイオノマーは、それぞれ、異なる動作条件でそれ自体の利点を提示する。その結果、広範な動作パラメーターにわたり性能を改善するために、触媒層設計においてより多くの調査が依然求められている。本発明の記載は、これらの課題に対処し、さらなる関連した利点を提供する。
【先行技術文献】
【特許文献】
【００１２】
【特許文献１】米国特許出願公開第２０１７／１４１４０６号明細書
【発明の概要】
【課題を解決するための手段】
【００１３】
簡単な概要
簡潔には、本開示は、電気化学燃料電池用のカソード触媒層に関する。
【００１４】
一実施形態において、膜電極アセンブリは、アノードガス拡散層およびアノード触媒層を含むアノード電極と；カソードガス拡散層およびカソード触媒層を含むカソード電極と；前記アノード触媒層と前記カソード触媒層との間に介在するポリマー電解質膜とを含み、ここで、前記カソード触媒層は、前記ポリマー電解質膜に隣接する第１のカソード触媒副層であって、前記第１のカソード触媒副層が第１の貴金属触媒組成物と、第１のイオノマーおよび第２のイオノマーを含む第１のイオノマー組成物とを含む、第１のカソード触媒副層；および前記カソードガス拡散層に隣接する第２のカソード触媒副層であって、前記第２のカソード触媒副層が第２の貴金属触媒組成物と、第３のイオノマーを含む第２のイオノマー組成物とを含む、第２のカソード触媒副層を含み；前記第１のイオノマーは、化学構造および当量のうち少なくとも１つが前記第２のイオノマーと異なる。
【００１５】
一部の実施形態では、第１のイオノマーは（１）の化学構造を有し、第２のイオノマーは（２）の化学構造を有する。
【化２】
2019530961.tif 000004
【００１６】
一部の実施形態では、第１のイオノマーは、第２のイオノマーよりも低い当量を有する。
【００１７】
一部の実施形態では、第１のイオノマーは、化学構造および当量が第２のイオノマーと異なる。
【００１８】
特定の実施形態では、第１のイオノマーは約９００ＥＷ未満の当量を有し、第２のイオノマーは、約９００ＥＷに等しいまたはそれよりも大きい当量を有する。
【００１９】
これらおよび他の態様は、添付される図面および以下の詳細な記載を参照することにより明らかになる。
【００２０】
図中、同一の参照符号は、類似の要素または動作であると認める。図中、要素のサイズおよび相対位置は、必ずしも縮尺通りに描かれていない。例えば、様々な要素の形状および角度は縮尺通りに描かれておらず、これらの要素の一部は、図の見易さが改善されるように、任意に拡大され位置決めされている。さらに、図示される要素の特定の形状は、特定の要素の実際の形状に関するいかなる情報も伝えることを意図されておらず、図中の認識を容易にするために選択されただけである。
【図面の簡単な説明】
【００２１】
【図１】図１は、一実施形態による膜電極アセンブリの分解断面図を示す。
【図２ａ】図２ａは、１００％相対湿度での、比較例１から４までに関する定常状態分極曲線のグラフを示す。
【図２ｂ】図２ｂは、６０％相対湿度での、比較例１から４までに関する定常状態分極曲線のグラフを示す。
【図３ａ】図３ａは、１００％相対湿度での、比較例５および本発明の実施例１から３までに関する平均定常状態分極曲線のグラフを示す。
【図３ｂ】図３ｂは、６０％相対湿度での、比較例５および本発明の実施例１から３までに関する平均定常状態分極曲線のグラフを示す。
【図４ａ】図４ａは、１００％相対湿度での、比較例５から７までおよび本発明の実施例２に関する定常状態分極曲線のグラフを示す。
【図４ｂ】図４ｂは、６０％相対湿度での、比較例５から７までおよび本発明の実施例２に関する定常状態分極曲線のグラフを示す。
【発明を実施するための形態】
【００２２】
詳細な説明
文脈が他に必要としない限り、本明細書およびそれに続く特許請求の範囲の全体を通して、「含む（comprise）」という単語およびその変化形、例えば「含む（comprises）」および「含んでいる（comprising）」は、「〜を含むが〜に限定されない（including  but  not  limited  to）」というような制約のない包括的な意味に解釈されるものとする。
【００２３】
本発明の文脈において、「荷重」は、形成されたまたは基材に塗布された材料の量を指し、通常、基材の単位表面積当たりの材料の質量として表される。
【００２４】
本発明の文脈において、触媒および触媒担体の「表面積」は、ＢＥＴ法により測定される表面積を指す。
【００２５】
本明細書で使用される「黒鉛化炭素」は、炭素粒子の少なくとも表面に主に黒鉛状炭素を含む、炭素材料を指す。
【００２６】
本発明の文脈において、「少なくとも部分的に黒鉛化された」炭素質担体は、炭素質担体の表面が少なくともいくらかの黒鉛状炭素を含むことを意味する。
【００２７】
一実施形態によれば、図１を参照すると、膜電極アセンブリ２は、アノードガス拡散層６およびアノード触媒層８を含むアノード電極４と；カソードガス拡散層１２およびカソード触媒層１４を含むカソード電極１０と；アノード触媒層８とカソード触媒層１４との間に介在するポリマー電解質膜１６とを含む。カソード触媒層１４は、膜１６に隣接する第１のカソード触媒副層１８と、カソードガス拡散層１２に隣接する第２のカソード触媒副層２０とを有する。第１のカソード触媒副層１８は、第１の貴金属触媒組成物と、第１のイオノマーおよび第２のイオノマーを含む第１のイオノマー組成物とを含み、第２のカソード触媒副層２０は、第２の貴金属触媒組成物と、第３のイオノマーを含む第２のイオノマー組成物とを含む。第１のイオノマーは、化学構造および当量のうち少なくとも１つが第２のイオノマーと異なる。
【００２８】
一実施形態では、第１のイオノマーは、第２のイオノマーよりも短い側鎖を含む。特定の実施形態では、第１のイオノマーは（１）の化学構造を含み、第２のイオノマーは（２）の化学構造を含む。
【化３】
2019530961.tif 000005
【００２９】
別の実施形態では、第１のイオノマーは、第２のイオノマーよりも低い当量を有する。例えば、第１のイオノマーは、約９００ＥＷに等しいまたはそれよりも小さい当量（典型的には、当業者により「低ＥＷ」と見なされる）を有していてもよく、一方、第２のイオノマーは、約９００ＥＷよりも大きい当量（典型的には、当業者により「高ＥＷ」と見なされる）を有していてもよい。他の例では、第１のイオノマーの当量は、第２のイオノマーの当量よりも少なくとも約１００、例えば少なくとも約１５０低い。特定の実施形態では、第１のイオノマーは約８５０の当量（equivalent  of）を有していてもよく、第２のイオノマーは約１１００の当量を有していてもよい。
【００３０】
さらなる実施形態では、第１のイオノマーは、当量と化学構造の両方が第２のイオノマーと異なる。例えば、第１のイオノマーは第２のイオノマーよりも低い当量を有し、第１のイオノマーは第２のイオノマーよりも短い側鎖を有する。特定の実施形態では、第１のイオノマーは（１）の化学構造を有し、一方、第２のイオノマーは（２）の化学構造を有する。
【００３１】
上で論じたように、異なる化学構造のイオノマーおよび異なる当量のイオノマーは、それら自体の利点および欠点を有する。
【００３２】
２層カソード触媒層設計において、膜に隣接するカソード触媒副層に、化学構造および当量が異なる２種のイオノマーの混合物を用いることにより、２層カソード触媒層設計の第１および第２のカソード触媒副層に単一イオノマーを用いるのとは対照的に、６０％および１００％の両方の相対湿度（ＲＨ）で性能の改善があることが意外にも発見された。特に、第１のカソード触媒副層は、約３０重量％から約８０重量％の第１のイオノマーを含有していてもよい（残部は第２のイオノマー）。
【００３３】
触媒副層中の例示的なイオノマーには、Ｎａｆｉｏｎ（登録商標）（ＤｕＰｏｎｔ）、ＤｙｎｅｏｎＴＭ（３Ｍ）、Ａｃｉｐｌｅｘ（登録商標）（旭化成株式会社、日本）、Ｆｌｅｍｉｏｎ（登録商標）（旭硝子株式会社、日本）、およびＡｑｕｉｖｉｏｎ（登録商標）（ソルベイプラスチックス、日本）という商標名で販売されるもの、ならびに旭硝子（日本）により提供される他のＰＦＳＡイオノマーが含まれるが、これらに限定されない。当技術分野では、Ｎａｆｉｏｎ（登録商標）イオノマーならびにＦｌｅｍｉｏｎ（登録商標）およびＡｃｉｐｌｅｘ（登録商標）イオノマーが比較的長い側鎖を有し、Ａｑｕｉｖｉｏｎ（登録商標）およびＤｙｎｅｏｎ（登録商標）イオノマーが比較的短い側鎖を有することが、周知である。
【００３４】
触媒層中の触媒は、例えば白金、金、ルテニウム、イリジウム、およびパラジウムなどであるがこれらに限定されない貴金属、ならびにそれらの合金、固溶体、および金属間化合物である。また貴金属は、例えばコバルト、ニッケル、モリブデン、鉄、スズ、チタン、マンガン、セリウム、クロム、銅、またはタングステンなどであるがこれらに限定されない金属と合金化されてもよく、金属間化合物を形成してもよい。第１および第２の貴金属組成物は、１種または複数種の触媒から成り立ってもよい。例えば、第１の貴金属触媒組成物は、黒鉛状担体上に担持された白金と混合された、高表面積カーボンブラック担体上に担持された白金およびコバルトの合金を含んでいてもよい。さらに、第１の貴金属触媒組成物中の触媒は、第２の貴金属触媒組成物中の触媒と同じでも異なっていてもよい。
【００３５】
第１および第２の貴金属触媒組成物中の触媒は、任意選択で触媒担体上に担持されてもよい。触媒担体は、例えば活性炭、カーボンブラック、少なくとも部分的に黒鉛化された炭素、および黒鉛などの、炭素質担体であってもよい。当業者なら理解されるように、炭素担体の黒鉛化レベルは、例えば高分解能ＴＥＭ分光法、ラマン分光法、およびＸＰＳ（ｘ線光子放出スペクトル）など、いくつかの技法によって測定することができる。一部の実施形態では、第１および第２の貴金属触媒組成物中の触媒は、それらのそれぞれの触媒担体上の被覆率が同じでも異なっていてもよい。
【００３６】
特定の実施形態では、第１の貴金属触媒組成物は、例えばケッチェンブラックまたはアセチレンカーボンブラックなどの高表面積カーボンブラック担体上に担持された白金−コバルト合金を含み、一方、第２の貴金属触媒組成物は、黒鉛化炭素担体上に担持された白金を含む。別の特定の実施形態では、第１の貴金属触媒組成物は、形状が制御された触媒に使用されるものなどの、炭素上に担持された白金−ニッケル合金を含む。
【００３７】
アノードおよびカソード電極の貴金属荷重は、コストが最小限に抑えられるように低くすべきである。例えば、アノード電極の白金荷重は、約０．０１ｍｇＰｔ／ｃｍ２から約０．１５ｍｇＰｔ／ｃｍ２に及んでもよく、一方、カソード電極の白金荷重は、約０．０４ｍｇＰｔ／ｃｍ２から約０．６ｍｇＰｔ／ｃｍ２に及んでもよい。アノードおよびカソードの触媒層および副層は、触媒層塗布を助けるように、および水分管理の目的で、追加の炭素および／または黒鉛粒子を含有してもよい。アノードおよびカソードの触媒層および副層は、例えば疎水性バインダ（例えば、ＰＴＦＥ）などのバインダ、イオノマー、およびこれらの組合せを含有していてもよい。カソード触媒副層は、それぞれ同量のイオノマーを含有していてもよく、異なる量のイオノマーを含有していてもよい。イオノマー含量は、例えば、１０重量％から５０重量％に及んでもよい。
【００３８】
アノードガス拡散層およびカソードガス拡散層は、導電性であり、熱伝導性であり、触媒層および膜の機械的支持のために適切に堅く、ガス拡散を可能にするのに十分多孔質であり、そして高い電力密度に合わせて薄く軽量であるべきである。したがって、従来のガス拡散層材料は、炭素繊維紙および炭素布、例えば炭化または黒鉛化炭素繊維不織マットを含む、市販の織られたおよび不織の多孔質炭素質基材から典型的には選択される。適切な多孔質基材には、ＴＧＰ−Ｈ−０６０およびＴＧＰ−Ｈ−０９０（東レ株式会社、東京、日本）；Ｐ５０およびＥＰ−４０（ＡｖＣａｒｂ  Ｍａｔｅｒｉａｌ  Ｓｏｌｕｔｉｏｎｓ、Ｌｏｗｅｌｌ、ＭＡ）；ならびにＧＤＬ２４および２５シリーズ材料（ＳＧＬ  Ｃａｒｂｏｎ  Ｃｏｒｐ．、Ｃｈａｒｌｏｔｔｅ、ＮＣ）が含まれるが、これらに限定されない。一部の実施形態では、多孔質基材は、疎水性化されてもよく、任意選択で、繊維状および／または粒子状形態の炭素および／または黒鉛を有する少なくとも１つのガス拡散副層を含んでいてもよい。
【００３９】
ポリマー電解質膜は、任意の適切なプロトン伝導材料またはイオノマー、例えば限定するものではないがＮａｆｉｏｎ（登録商標）（ＤｕＰｏｎｔ）、Ｆｌｅｍｉｏｎ（登録商標）（旭硝子、日本）、Ａｑｕｉｖｉｏｎ（登録商標）（ソルベイプラスチックス）、ＧＯＲＥ−ＳＥＬＥＣＴ（登録商標）（Ｗ．Ｌ．Ｇｏｒｅ＆Ａｓｓｏｃｉａｔｅｓ）、およびＡｃｉｐｌｅｘ（登録商標）（旭化成、日本）、ならびに３Ｍ製の膜であってもよい。
【００４０】
ＭＥＡおよび触媒層および副層は、当技術分野で公知の方法によって作製することができる。例えば、触媒インクを、スクリーン印刷、ナイフコーティング、噴霧、またはグラビアコーティングによってガス拡散層もしくは膜に直接付着させてもよく、ガス拡散層または膜に転写してもよい。触媒インクは、所望の触媒荷重および／または触媒層構造を実現するために、１回の塗布でまたは多数回の薄いコーティングで塗布してもよい。
【００４１】
炭素および黒鉛化炭素担体のみについて論じてきたが、例えばカーボンナノチューブおよびカーボンナノファイバーなどの他の炭素担体、ならびに、例えば酸化物担体などの非炭素担体も、本明細書に記載される担体の代わりにしてもよいことが企図される。さらに、カソード電極設計のみについて論じ示してきたが、アノード電極も２副層触媒層設計から利益を得られることが企図される。
【実施例】
【００４２】
カソード触媒層および副層において異なるカソード触媒およびイオノマーを使用して、１０種のＭＥＡを作製した。ＭＥＡ構成を表１にまとめる。
【表１−１】
2019530961.tif 000006
【表１−２】
2019530961.tif 000007
【００４３】
ＭＥＡの全てに関し、カソード触媒インクを膜（比較例１から４に関してはＧｏｒｅ（登録商標）膜、比較例５から７ならびに本発明の実施例１から３に関してはＮａｆｉｏｎ（登録商標）膜）上にコーティングして、例えば図１に示されるものなど、膜に隣接するカソード触媒副層＃１、ならびにカソード触媒副層＃１およびカソードガス拡散層に隣接するカソード触媒副層＃２を備えた半ＣＣＭを形成した。次いで、半ＣＣＭのそれぞれは、担持された白金アノード触媒層が半ＣＣＭの膜側に転写されて、完全ＣＣＭを形成した。次いで完全ＣＣＭを、ＡｖＣａｒｂ  Ｍａｔｅｒｉａｌ  Ｓｏｌｕｔｉｏｎｓの２つの疎水性化炭素繊維ＧＤＬの間に挟んで、その結果、ＧＤＬは触媒層に隣接し、その後、封止されて非結合ＭＥＡを形成した。（カソード触媒層が２つの副層を含有する場合、ＧＤＬは、第２のカソード触媒副層に対して配置した。）
【００４４】
ＭＥＡを、フローフィールドプレートの間に配置して、作用面積が４５ｃｍ２の燃料電池または燃料電池積層体を形成した。比較例１から４を一晩コンディショニングし、次いで表２の試験条件に供した。
【表２】
2019530961.tif 000008
【００４５】
図２ａは、比較例１から４に関する定常状態分極曲線を示す。Ｎａｆｉｏｎ（登録商標）（２３重量％）を含む比較例１と比較して低いＡｑｕｉｖｉｏｎ（登録商標）含量（１６重量％）の比較例２において同等の性能が実現されたが、性能は、１００％ＲＨ（相対湿度）で、低ＥＷ短側鎖イオノマーの重量％が増加するにつれ、連続的に不十分になったことが明らかである。しかし、図２ｂに示されるように６０％ＲＨでは、中間および最高のＡｑｕｉｖｉｏｎ（登録商標）含量（それぞれ、２３重量％および３０重量％）の比較例３および４は、比較例１および２よりも、高電流密度でかなり良好な性能を示した。したがって、異なる動作ＲＨでは異なるイオノマーが好ましい。
【００４６】
２層カソード触媒層設計の異なる層におけるブレンドされたイオノマーの作用を決定するために、比較例５から７ならびに本発明の実施例１から３を、１００％ＲＨで一晩コンディショニングし、次いで表３の試験条件に供した。
【表３】
2019530961.tif 000009
【００４７】
図３ａは、比較例５のカソードを備えた１０個のＭＥＡの平均定常状態分極曲線を、１００％ＲＨで本発明の実施例１、２、および３を備えたＭＥＡの平均定常状態分極曲線（本発明の実施例１のカソードを備えた７個のＭＥＡ、本発明の実施例２のカソードを備えた７個のＭＥＡ、および本発明の実施例３のカソードを備えた９個のＭＥＡ）と比較して示し、一方、図３ｂは、６０％ＲＨでの同じＭＥＡに関する平均定常状態分極曲線を示す。カソード触媒副層＃１内に混合イオノマーを含むＭＥＡの全ては、６０％および１００％ＲＨの両方で、混合イオノマーを含む単一触媒層を備えたＭＥＡ（比較例５）よりも、優れているとは言わないまでも少なくとも同様の性能を示したことが明らかである。さらに、本発明の実施例２は、６０％および１００％ＲＨの両方で最良の性能を示した。したがって、カソード触媒副層の１つの中に混合イオノマーを含む２層カソード触媒層設計が、混合イオノマーを含む単一カソード触媒層よりも好ましい。
【００４８】
さらに比較するために、カソード触媒副層＃１中（即ち、膜に隣接する触媒副層中）に単一イオノマーを含み、かつカソード触媒副層＃２中（即ち、ＧＤＬに隣接する触媒副層中）に混合イオノマーを含み、異なる白金荷重を有する比較例６および７について試験をした。図４ａおよび４ｂは、それぞれ１００％ＲＨと６０％ＲＨとで比較例５および本発明の実施例２と比較して、比較例６および７（単セル試験）の定常状態分極曲線を示す。カソード触媒副層＃１中に混合イオノマーを含む本発明の実施例２は、１００％ＲＨおよび６０％ＲＨの両方で、カソード触媒副層＃２中に混合イオノマーを含む比較例６および７よりも良好な性能を示したことが明らかである。したがって、混合イオノマーは、２層カソード触媒層設計において第２のカソード触媒副層（ガス拡散層に隣接する）中よりもむしろ第１のカソード触媒副層（膜に隣接する）中にあるのが好ましい。
【００４９】
実施例は、第１のカソード触媒副層が、当量および化学構造の両方が第２のイオノマーと異なる第１のイオノマーを含むことを示しているが、同じ化学構造を有するが異なる当量の、または異なる化学構造を有するが同じ当量の混合イオノマーの場合には、前記イオノマーが異なる水分管理能力（それらの水分取り込み／寸法安定性を含む）ならびにプロトン伝導を有することになるので、性能において同様の利益を経験することが企図される。したがってそれらの混合物は、実施例に示されるように、ＥＷおよび化学構造の両方が異なるイオノマーの混合物と同様の利益をもたらし得る。
【００５０】
本出願は、２０１６年９月３０日に出願されその全体が参照により本明細書に組み込まれる米国仮特許出願第６２／４０２，６３８号の利益も請求する。本明細書で言及されかつ／または出願データシートに列挙された上記米国特許、米国特許出願公開、米国特許出願、外国特許、外国特許出願、および非特許文献の全ては、その全体が参照により本明細書に組み込まれる。
【００５１】
特定の要素、実施形態、および用途について示し記載してきたが、特に前述の教示に照らして本開示の精神および範囲から逸脱することなく当業者により改変がなされてもよいので、本開示は、上記特定の要素、実施形態、および用途に限定されるものではないことが理解される。
【図１】
2019530961.tif 000012
【図２ａ】
2019530961.tif 000013
【図２ｂ】
2019530961.tif 000014
【図３ａ】
2019530961.tif 000015
【図３ｂ】
2019530961.tif 000016
【図４ａ】
2019530961.tif 000017
【図４ｂ】
2019530961.tif 000018
【国際調査報告】
2019530961.tif 000019
2019530961.tif 000020